(57)【要約】【課題】  ブルー系レーザーなどの短波長レーザー光線に対する耐久性が良好な情報読み取り／書き込み装置用光学部材を提供する。【解決手段】  メタクリル酸メチル単位、下記一般式（１）で表わされるラクトン化合物に由来する単位を含む共重合体を成形してなる情報読み取り／書き込み装置用光学部材；対物レンズ、プリズム、集光レンズ、回折格子、コリメーターレンズ、センサーレンズに好適。【化１】2006065220.tif 000005（式中、Ｒ１、Ｒ２は、独立して水素原子、メチル基又はエチル基を示し、Ｒ１及びＲ２における炭素数の合計が１〜３のいずれかである。）【選択図】  無し【特許請求の範囲】
【請求項１】
メタクリル酸メチル単位、下記一般式（１）で表わされるラクトン化合物に由来する単位を含む共重合体を成形してなる情報読み取り／書き込み装置用光学部材。
【化１】
2006065220.tif 000004
（式中、Ｒ１、Ｒ２は、独立して水素原子、メチル基又はエチル基を示し、Ｒ１及びＲ２における炭素数の合計が１〜３のいずれかである。）
【請求項２】
成形直後における波長４００ｎｍの光線透過率が８８％以上である請求項１に記載の情報読み取り／書き込み装置用光学部材。
【請求項３】
波長４００ｎｍのレーザー光線を積算光量で５００ｋＪ／ｃｍ２照射した直後における波長４００ｎｍの光線透過率が、成形直後における波長４００ｎｍの光線透過率の０．９７倍以上である請求項２に記載の情報読み取り／書き込み装置用光学部材。
【請求項４】
共重合体のガラス転移温度が１２５℃以上である請求項１〜３のいずれかに記載の情報読み取り／書き込み装置用光学部材。
【請求項５】
対物レンズ、プリズム、集光レンズ、回折格子、コリメーターレンズ、センサーレンズのいずれかである請求項１〜４のいずれかに記載の情報読み取り／書き込み装置用光学部材。
【発明の詳細な説明】
【技術分野】
【０００１】
本発明は、特定化合物単位を含む共重合体を成形してなる信号読み取り／書き込み装置用光学部材に関する。
【背景技術】
【０００２】
通信、放送などの、異なる複数のサービス形態を使って映像、画像、音、文字の情報を高速で送受信する形態に対応する、すなわちマルチメディアに対応する、パーソナルコンピューター、オーディオ・ビジュアル機器、テレビゲーム機等が普及し始めている。マルチメディア対応機器には情報を保存、再生するために、ＣＤ−ＲＯＭ、ＣＤ−Ｒ、ＭＤ、ＤＶＤなどの光学式記録媒体が備わっている。
【０００３】
マルチメディアによる情報量が年々増加しているため、これらの光学式記録媒体の記録密度を高くして記録容量を大きくすることが進められている。光学式情報記録媒体の高記録密度化が進められると、光学式情報記録媒体への情報読み取り／書き込み装置に使用するレーザー光をより短波長のものに、具体的には３５０〜４５０ｎｍのブルー系レーザーにすることが必要になる。
【０００４】
対物レンズ、プリズム、集光レンズ等の情報読み取り／書き込み装置用光学部材としては、ポリスチレン、ポリカーボネート、ポリメタクリル酸メチル、スチレンとメタクリル酸メチルとの共重合体、熱可塑性ノルボルネン系樹脂、環状ポリオレフィン樹脂等が使用されていた。例えば、メタクリル酸メチル、エステル部分に炭素数５〜２２の脂環式炭化水素基を有するメタクリル酸エステル及びＮ−置換マレイミドを共重合した樹脂を用いたレーザーピックアップレンズが開示されている（特許文献１参照。）。このレーザーピックアップレンズは、６５０ｎｍ或いは７８０ｎｍの光線波長に対する透過率が優れるため、ＣＤやＤＶＤ用の情報読み取り／書き込み用光学部材として好ましいものであったが、４００ｎｍ付近の透過率が低くいため、高容量光学式情報記録媒体に用いられる情報読み取り／書き込み装置用光学部材として使用することは困難であった。
【特許文献１】特開平１１−１７４２０４号公報
【発明の開示】
【発明が解決しようとする課題】
【０００５】
本発明の目的は、ブルー系レーザーなどの短波長レーザー光線に対する透光性が良好であり、ブルー系レーザーなどの短波長レーザー光線を高強度で透過させて情報記録媒体への情報の書き込みや該媒体からの情報の読み出しを行っても、長期間に亘りエラーレートの増加のない情報読み取り／書き込み装置用光学部材を提供することにある。
【課題を解決するための手段】
【０００６】
本発明の要旨は、メタクリル酸メチル単位、下記一般式（１）で表わされるラクトン化合物に由来する単位を含む共重合体からなる情報読み取り／書き込み装置用光学部材にある。
【化２】
2006065220.tif 000002
【０００７】
（式中、Ｒ１、Ｒ２は、独立して水素原子、メチル基又はエチル基を示し、Ｒ１及びＲ２における炭素数の合計が１〜３のいずれかである。）
【発明の効果】
【０００８】
本発明の情報み取り／書き込み装置用光学部材は、ブルー系レーザーなどの短波長レーザー光線に対する透光性が良好であり、ブルー系レーザーなどの短波長レーザー光線を高強度で透過させて情報記録媒体への情報の書き込みや該媒体からの情報の読み出しを行っても、長期間に亘りエラーレートが増加しない。
【発明を実施するための最良の形態】
【０００９】
本発明の情報読み取り／書き込み装置用光学部材を成形する際に用いるメタクリル酸メチル単位、下記一般式（１）で表わされるラクトン化合物に由来する単位を含む共重合体を、便宜的に「本発明の共重合体」と称する。
【化３】
2006065220.tif 000003
【００１０】
（式中、Ｒ１、Ｒ２は、独立して水素原子、メチル基又はエチル基を示し、Ｒ１及びＲ２における炭素数の合計が１〜３のいずれかである。）
本発明の共重合体を構成するメタクリル酸メチル単位は、情報読み取り／書き込み装置用光学部材として十分な光線透過率、耐光性、強度の物性を付与する為に必要である。その含有量は、特に限定されないが、共重合体全繰り返し単位中、５０〜９７質量％が好ましく、６０〜９５質量％がより好ましく、７０〜９０質量％が更に好ましい。
【００１１】
本発明の共重合体を構成する一般式（１）で表わされるラクトン化合物に由来する単位は、情報読み取り／書き込み装置用光学部材として十分な耐熱性を付与する為に必要である。その含有量は、特に限定されないが、共重合体全繰り返し単位中、３〜５０質量％が好ましく、５〜４０質量％がより好ましく、１０〜３０質量％が更に好ましい。
【００１２】
本発明の共重合体は、情報読み取り／書き込み装置用光学部材としての性能を損なわない範囲であれば、アクリル酸エステル単位、脂環式メタクリル酸エステル単位、脂環式アクリル酸エステル単位等のその他の共重合可能な単量体単位を含有することができる。
【００１３】
本発明の共重合体のガラス転移温度は、特に限定されないが、情報読み取り／書き込み装置の信頼性の観点から、１２５℃以上が好ましく、１３０℃以上がより好ましい。
【００１４】
本発明の共重合体からなる光学部材の成形直後における波長４００ｎｍの光線透過率は、特に限定されないが、情報読み取り／書き込み装置の信頼性の観点から、８８％以上が好ましく、９０％以上がより好ましい。また、波長４００ｎｍのレーザー光線を積算光量で５００ｋＪ／ｃｍ２照射した直後における波長４００ｎｍの光線透過率は、特に限定されないが、情報読み取り／書き込み装置の信頼性の観点から、成形直後における波長４００ｎｍの光線透過率の０．９７倍以上が好ましく、０．９８倍以上がより好ましいものである。
【００１５】
本発明の共重合体の重量平均分子量は、特に限定されないが、機械的強度の観点から、５万以上が好ましく、１０万以上がより好ましい。また、成形加工性の観点から、３０万以下が好ましく、２０万以下がより好ましい。ここで、重量平均分子量とは、ゲル・パーミエーション・クロマトグラフィー（ＧＰＣ）と示差屈折率計により求められる値であり、標準ポリマーはポリスチレンを使用した。
【００１６】
本発明の共重合体には、必要に応じて、公知の添加剤、例えば離型剤、染料、顔料等の着色剤、各種酸化防止剤、光安定剤、可塑剤等を添加することができる。
【００１７】
本発明の共重合体は、ＭＭＡと一般式（１）で表わされるラクトン化合物と、場合によってその他共重合可能な単量体との混合物を塊状重合法、懸濁重合法、溶液重合法、乳化重合法等の公知の方法にて重合することによって製造することができる。
【００１８】
情報読み取り／書き込み取り装置用光学部材としては、特に限定されないが、例えば、対物レンズ、プリズム、集光レンズ、回折格子、コリメーターレンズ、センサーレンズが挙げられる。
【００１９】
情報読み取り／書き込み装置用光学部材の成形方法は、特に限定されないが、例えば、先に製造した共重合体を用いた射出成形法、プレス成形法、押出成形法、ブロー成形法などの加熱溶融成形法が挙げられる。また、先に製造した共重合体を用いた溶液キャスト法が挙げられる。さらに先の混合物を塊状重合する際に、直接、光学部材の形状に成形することもできる。本発明においては、寸法精度等に優れ、非球面形状等が成形可能な射出成形法又はプレス成形法が好ましく、射出成形法がより好ましい。
【実施例】
【００２０】
次に、実施例によって本発明を具体的に説明するが、本発明はこれらによって限定されるものではない。各実施例において、各略号は以下の化合物を示す。
【００２１】
ＭＭＡ      ：メタクリル酸メチル
ＡＭＢＭＬ  ：α−メチレン−β−メチルラクトン
ＡＩＢＮ    ：２，２’−アゾビス（イソブチロニトリル）
ｎ−ＯＭ    ：ｎ−オクチルメルカプタン
また、実施例および比較例中の各種物性評価方法は、次の通りである。
【００２２】
（１）重量平均分子量
テトラヒドロフランを溶媒にしてＧＰＣで測定し、標準ポリスチレン換算の重量平均分子量（Ｍｗ）を求めた。
【００２３】
（２）ガラス転移温度
再沈ポリマーを用い、セイコーインスツルメンツ（株）製ＤＳＣ６２００により測定した。
【００２４】
（３）光線透過率
可視分光光度計（日本分光社製Ｖ−５７０）を用いて、成形直後のレンズと、スガ試験機製分光老化試験機ＸＳＰを用いて４００±１０ｎｍの光線を積算光量で５００ｋＪ／ｃｍ２照射したレンズとについて測定した。
【００２５】
（４）レンズの信頼性評価
ブルー系レーザーを用いて光ディスクの再生を行い、エラーレート（ジッター）を菊水電子工業製ＫＪＭ６７３５にて測定し、延べ１０００時間再生後のその増加率を評価した。増加率が３％未満であるものを実用上問題なしとした。
【００２６】
［製造例１］
ＭＭＡ９０質量部、ＡＭＢＭＬ１０質量部からなる単量体混合物に、重合開始剤としてＡＩＢＮ０．１質量部、連鎖移動剤としてｎ−ＯＭ０．２質量部を添加し反応温度８０℃で４時間の条件で塊状重合し、さらに９５℃で１時間重合して共重合体を得た。その後、得られた共重合体を粉砕し、脱揮設備を有する押出機を用い、シリンダー温度２６０℃の条件で押出し、ペレット状共重合体を作製した。このペレット状共重合体の重量平均分子量は１０万であった。また、このペレット状共重合体のガラス転移温度は１２８℃であった。
【００２７】
［製造例２］
単量体混合物の組成をＭＭＡ８０質量部、ＡＭＢＭＬ２０質量部に変更したこと以外は、製造例１と同様にペレット状共重合体を作製した。このペレット状共重合体の重量平均分子量は１０万であった。また、このペレット状共重合体のガラス転移温度は１４０℃であった。
【００２８】
［製造例３］
単量体混合物の組成をＭＭＡ７０質量部、ＡＭＢＭＬ３０質量部に変更したこと以外は、製造例１と同様にペレット状共重合体を作製した。このペレット状共重合体の重量平均分子量は１０万であった。また、このペレット状共重合体のガラス転移温度は１５１℃であった。
【００２９】
［実施例１］
製造例１で得られたペレット状共重合体を用いて、射出成形機法によりレンズを作製した。得られたレンズの４００ｎｍでの光線透過率（Ｔ０）は９０％であった。また、該レンズに、波長４００±１０ｎｍのレーザー光線を、積算照射量（積算光量）が５００ｋＪ／ｃｍ２になるまで照射したところ、４００ｎｍの光線透過率（Ｔ１）は８９％であり、光線透過率の保持率（Ｔ１／Ｔ０）は０．９８９倍であった。前述の照射したものと同一のレンズを、市販の光ディスクピックアップ装置に組み込んで、４０５ｎｍに中心波長をもつブルー系レーザー（波長４００〜４１０ｎｍ）を用いて信号の再生を行ったところ、延べ１０００時間経過しても実用上問題はなかった。
【００３０】
［実施例２］
製造例２で得られたペレット状共重合体を用いたこと以外は、実施例１と同様にレンズを作製した。得られたレンズの４００ｎｍでの光線透過率（Ｔ０）は９０％であった。また、該レンズに、波長４００±１０ｎｍのレーザー光線を、積算照射量（積算光量）が５００ｋＪ／ｃｍ２になるまで照射したところ、４００ｎｍの光線透過率（Ｔ１）は８９％であり、光線透過率の保持率（Ｔ１／Ｔ０）は０．９８９倍であった。前述の照射をしたものと同一のレンズを、市販の光ディスクピックアップ装置に組み込んで、４０５ｎｍに中心波長をもつブルー系レーザー（波長４００〜４１０ｎｍ）を用いて信号の再生を行ったところ、延べ１０００時間経過しても実用上問題はなかった。
【００３１】
［実施例３］
製造例３で得られたペレット状共重合体を用いたこと以外は、実施例１と同様にレンズを作製した。得られたレンズの４００ｎｍでの光線透過率（Ｔ０）は９０％であった。また、該レンズに、波長４００±１０ｎｍのレーザー光線を、積算照射量（積算光量）が５００ｋＪ／ｃｍ２になるまで照射したところ、４００ｎｍの光線透過率（Ｔ１）は８８％であり、光線透過率の保持率（Ｔ１／Ｔ０）は０．９７８倍であった。前述の照射をしたものと同一のレンズを、市販の光ディスクピックアップ装置に組み込んで、４０５ｎｍに中心波長をもつブルー系レーザー（波長４００〜４１０ｎｍ）を用いて信号の再生を行ったところ、延べ１０００時間経過しても実用上問題はなかった。
【産業上の利用可能性】
【００３２】
本発明の共重合体は情報読み取り／書き込み装置用光学部材に好適であり、ブルー系レーザー用レンズに特に好適である。